(57)【要約】【課題】樹脂液を木質材料の表面から１ｍｍ以上含浸でき、比較的簡単な装置で量産可能で、しかも硬化処理後にも寸法が安定している木質材料の表面硬化方法を提供する。【解決手段】木質材料１を７０℃に予熱する予熱工程１００と、木質材料１の一面を、７０℃に加熱した熱硬化性樹脂２に通常の雰囲気下で所定時間浸漬する浸漬工程２００と、熱硬化性樹脂２に浸漬した木質材料１を冷却して、熱硬化性樹脂２を木質材料１の表面から１ｍｍの深さ領域に含浸させる冷却工程３００と、木質材料１の表面に付着した余分な熱硬化性樹脂２を取り除く除去工程４００と、木質材料１の表面に付着した熱硬化性樹脂２を紫外線照射装置により固化させる表面固化工程５００と、木質材料１に含浸した熱硬化性樹脂２を熱圧プレス４にて硬化させる熱圧工程６００を備える。【選択図】図１
2010069691.tif 000002
【特許請求の範囲】
【請求項１】
木質材料の一面を、６０〜８０℃に加熱した熱硬化性樹脂に通常の雰囲気下で所定時間浸漬し、前記熱硬化性樹脂を前記木質材料の表面から１ｍｍ以上の深さ領域に含浸させる浸漬工程と、
前記熱硬化性樹脂に浸漬した前記木質材料を冷却する冷却工程と、
前記木質材料に含浸した前記熱硬化性樹脂を熱圧プレスにて硬化させる熱圧工程と、を備えることを特徴とする木質材料の表面硬化方法。
【請求項２】
スギなど有縁壁孔が閉じている木質材料の前記有縁壁孔を強制的に開かせる有縁壁孔開放工程と、
前記木質材料の一面を、６０〜８０℃に加熱した熱硬化性樹脂に通常の雰囲気下で所定時間浸漬し、前記熱硬化性樹脂を前記木質材料の表面から１ｍｍ以上の深さ領域に含浸させる浸漬工程と、
前記熱硬化性樹脂に浸漬した前記木質材料を冷却する冷却工程と、
前記木質材料に含浸した前記熱硬化性樹脂を熱圧プレスにて硬化させる熱圧工程と、を備えることを特徴とする木質材料の表面硬化方法。
【請求項３】
前記浸漬工程の前処理に前記木質材料を６０〜８０℃に予熱する予熱工程を設け、予熱した前記木質材料を、前記浸漬工程において前記熱硬化性樹脂に浸漬することを特徴とする請求項１又は２に記載の木質材料の表面硬化方法。
【請求項４】
前記冷却工程と前記熱圧工程の間に、前記木質材料の表面に付着した余分な前記熱硬化性樹脂を取り除く除去工程を設けたことを特徴とする請求項１乃至３のうちいずれか一つに記載の木質材料の表面硬化方法。
【請求項５】
前記冷却工程と前記熱圧工程の間に、前記木質材料の表面に付着した前記熱硬化性樹脂を紫外線照射装置により固化させる表面固化工程を設けたことを特徴とする請求項１乃至４のうちいずれか一つに記載の木質材料の表面硬化方法。
【請求項６】
前記熱硬化性樹脂は、光重合触媒配合ラジカル重合性樹脂であることを特徴とする請求項５に記載の木質材料の表面硬化方法。
【請求項７】
前記熱硬化性樹脂は、７０℃において粘度が１００ｍＰａ・Ｓ以下であるとともに、１１０℃以上で硬化する性質を有する樹脂であることを特徴とする請求項１乃至６のうちいずれか一つに記載の木質材料の表面硬化方法。
【請求項８】
木質材料の一面を、加熱により液状化した熱可塑性樹脂に通常の雰囲気下で所定時間浸漬し、前記熱可塑性樹脂を前記木質材料の表面から１ｍｍ以上の深さ領域に含浸させる浸漬工程と、
前記熱可塑性樹脂に浸漬した前記木質材料を冷却する冷却工程と、を備え、しかも前記熱可塑性樹脂は、ポリアミド樹脂、テルペンフェノール樹脂、ロジン、ロジン誘導体及びポリエステルのうちいずれか一つであることを特徴とする木質材料の表面硬化方法。
【請求項９】
スギなど有縁壁孔が閉じている木質材料の前記有縁壁孔を強制的に開かせる有縁壁孔開放工程と、
前記木質材料の一面を、加熱により液状化した熱可塑性樹脂に通常の雰囲気下で所定時間浸漬し、前記熱可塑性樹脂を前記木質材料の表面から１ｍｍ以上の深さ領域に含浸させる浸漬工程と、
前記熱可塑性樹脂に浸漬した前記木質材料を冷却する冷却工程と、を備え、しかも前記熱可塑性樹脂は、ポリアミド樹脂、テルペンフェノール樹脂、ロジン、ロジン誘導体及びポリエステルのうちいずれか一つであることを特徴とする木質材料の表面硬化方法。
【請求項１０】
前記木質材料は、無垢材又は集成材であることを特徴とする請求項１乃至９のうちいずれか一つに記載の木質材料の表面硬化方法。
【発明の詳細な説明】
【技術分野】
【０００１】
本発明は、木質材料の表面含浸による表面硬化方法に関するものである。
【背景技術】
【０００２】
近年の木材資源の枯渇により、安価で高品質のラワンやカポールといった南洋材や、ダグラスファーに代表される北米材などの木材資源を得ることは困難となっている。
そこで、国産材ではスギ、輸入材では豊富な資源量と生育の速さからラジアータパインその他の針葉樹材が注目されている。
【０００３】
これらを製材品（無垢材）として使用する場合、安価且つ軽量で加工が容易な反面、針葉樹材は一般に広葉樹材より軟質で表面硬度が低いので、傷がつき易いという欠点がある。例えば、ラジアータパインの場合、密度は４５０〜５５０ｋｇ／ｍ3であり、床材として用いた場合には表面硬度が足りず、容易に傷がついてしまう。
このように、床材や階段材、テーブルなどに用いた場合に、輸送中や使用中に容易に傷がついてしまっては、商品価値が下がってしまう。
【０００４】
このような問題点には、これら軟質木材の表面に塗装により厚い樹脂層を設けたり、木材中に樹脂を含浸させた層を設けたりすることで対応できる。
後者の場合、表面から１〜２ｍｍ程度までの範囲への樹脂含浸を行えば、床材などの使用に必要十分な表面硬度が得られる。つまり、樹脂が含浸されて部分的に密度が８００ｋｇ／ｍ3となれば、全体としての重量増加は最小限で、表面付近のみ密度が増加して強度も向上するので、優れた実用性を示すようになる。
なお、柱材などでは全体の強度向上が必要で、その為には樹脂含浸深さが５〜１０ｍｍ程度も必要な場合がある。
【０００５】
このように、木質材料の用途によって樹脂含浸深さは１〜１０ｍｍ程度が要求される。そこで、木質材料の表面を強化させる方法が各種開発されてきた。
【０００６】
このような方法には、例えば木質材料を厚い塗膜で塗装する方法が知られている。この方法は、ポリエステルなどの強靭な塗膜を形成する塗料を木質材料表面に厚く塗装するものであり、例えば、ラジアータパインのような軟質の木材では、塗膜厚さ１ｍｍ程度塗布する必要があるが、塗装機にて容易に実施できる。また、紫外線硬化塗料などを用いれば生産性も良好で、大量生産が可能である。
【０００７】
また、木質材料を樹脂液に浸漬又は木質材料に樹脂液を塗布して木質材料表面に樹脂を含浸する方法も知られている（例えば、特許文献１、２参照）。
この方法は、木質材料を樹脂液に浸漬して長時間放置することで、木質材料表面に樹脂を含浸、硬化させるものである。０．５ｍｍ以下の薄い木材単板であれば、比較的短時間で含浸可能であり、特殊な技術は不要で、装置もバット程度の簡単なものでよい。
【特許文献１】特開２００４−６６７９８号公報
【特許文献２】特開昭６３−２８８７０２号公報
【０００８】
また、減圧、加圧することによって樹脂液を木質材料に注入して樹脂を含浸する方法も知られている（例えば、特許文献３、４参照）。
この方法は、樹脂液を満たした容器内に木質材料を浸漬したまま圧力タンク内に入れ、減圧、加圧を行うことで木質材料内部の空気を抜き、代わってこの空隙に樹脂液を注入するものである。一般には「ＷＰＣ」と称される、樹脂を含浸、硬化した強化木材が知られており、確実且つ均一に樹脂を木質材料に含浸可能である。
【特許文献３】特開２００２−２３４００２号公報
【特許文献４】特開昭６０−９２８０３号公報
【０００９】
一方、木質材料の早材部を部分的に除去して厚い塗膜で塗装する方法についても知られている（例えば、特許文献５参照）。
この方法は、ワイヤーブラシやサンドブラストなどの方法で、木材表面の軟質な早材部分のみ除去するか、或いは硬質ゴムロールで早材部分を圧密した後で、ポリエステルなどの強靭な塗膜を形成する塗料を厚く塗装するものである。
この方法によると、塗装後にやや立体感が生じる。また、凹凸加工装置と塗装機があれば容易に実施可能であり、紫外線硬化塗料などを用いれば生産性も良好で、大量生産が可能である。
【特許文献５】特許第３７８３０３７号公報
【００１０】
また、木質材料を圧締ロールで圧縮後、樹脂液を塗布して木質材料の復元力で吸収させて樹脂を含浸させる方法も知られている（例えば、特許文献６乃至８参照）。
この方法は、通常の接着などに用いられる圧力（０．７〜１．０ＭＰａ）の数倍の高圧を加えられる圧締ロールを用いて木質材料を圧縮し、解圧直後の２０〜３０％程度復元する際に、樹脂液を塗布し、樹脂液を吸収させるものである。ここで、圧締ロールによって圧縮された部分は密度が上がるので硬くなる。
この方法では、ロールコーターや圧締ロールなどの比較的簡単な装置で連続生産が可能である。また、含浸ムラは比較的少なく、均質に含浸可能である。
【特許文献６】特開平９−１７４５１４号公報
【特許文献７】特許第３４１３５４３号公報
【特許文献８】特許第３７１５９８２号公報
【００１１】
その他、樹脂液を高圧噴射して、木質材料に樹脂を含浸する方法も知られている（例えば、特許文献９参照）。
この方法は、洗浄などに用いられる高圧噴射機を応用して、樹脂を木質材料表面に噴射して注入するものである。
【特許文献９】特開２００１−１７９７０８号公報
【発明の開示】
【発明が解決しようとする課題】
【００１２】
しかしながら、木質材料を厚い塗膜で塗装する方法では、強度を確保するために必要な厚さとなるまで塗装すると、木目のシャープさが薄れ、木質材料表面にプラスチックシートを貼着したような感じとなる。また、手触りも暖かい木質材料というよりも冷たいプラスチックに近くなり、木質材料の風合いに欠けるといった欠点がある。
また、木質材料の表面は軟質のままであるので、衝撃が加わった際に、塗膜に蜘蛛の巣状の割れが生じてしまう場合がある。また、樹脂を大量に使用するのでコスト高となり、また重量も大きくなる。
【００１３】
また、木質材料を樹脂液に浸漬又は木質材料に樹脂液を塗布して木質材料表面に樹脂を含浸する方法では、浸漬の場合、数日から数週間も浸漬し続けないと含浸しないといった欠点がある。その上、それほど長時間浸漬しても含浸可能深さも０．５ｍｍ程度と浅く、これ以上の厚さの含浸はこの方法では不可能である。なお、含浸が０．５ｍｍでは、樹脂含浸硬化後に厚さを揃えて塗装を行う際のサンディングなどで樹脂含浸層が大部分削り落とされる可能性が高く、強度や表面硬度が不足する。一方、塗布の場合、処理時間は短いが含浸深さは極めて少なく強度不足である。
【００１４】
一方、減圧、加圧することによって樹脂液を木質材料に注入して樹脂を含浸する方法では、特別な装置が必要となり、その装置の操作も複雑であるという欠点がある。また、含浸深さの制御が極めて困難で、含浸ムラが大きく、含浸不足の箇所をなくすには相当多めに含浸させなくてはならない。このとき、部分的には必要以上に樹脂が含浸してしまい、コスト高や重量増加といった問題がある。
ここで、予め爪状刃物で木質材料表面に傷をつけて含浸を促進する方法（インサイジング加工）もあるが、多くの傷が残るので土台角や下地材といった構造材や下地材程度しか使用できない。
また、減圧、加圧による方法はバッチ式と呼ばれる、一定量ずつ処理が必要な手間のかかる方法であるので、工程が多く、生産性が極度に悪い。
【００１５】
また、木質材料の早材部を部分的に除去して厚い塗膜で塗装する方法では、木質材料を厚い塗膜で塗装する方法と同様に、強度を確保するために必要な厚さまで塗装すると、木質材料の風合いに欠けるといった欠点がある。さらに、衝撃が加わった際に、塗膜に蜘蛛の巣状の割れが生じてしまう場合がある。それに加え、樹脂を大量に使用するため、コスト高となり、また重量も大きくなる。
【００１６】
また、木質材料を圧締ロールで圧縮後、樹脂液を塗布して木質材料の復元力で吸収させて樹脂を含浸する方法では、木質材料の表面を潰して高密度とすることから、スプリングバックと呼ばれる寸法変化があるという欠点がある。これは、高密度の木質材料が吸湿したときに、圧縮前の厚さに復元しようとして水膨れのように表面に凹凸が発生する現象であり、この現象を完全に制御することは困難である。
【００１７】
最後に、樹脂液を高圧噴射して木質材料に樹脂を含浸する方法では、樹脂液の含浸可能深さが表面から１ｍｍ以下であり、強度不足となることが多い。
【００１８】
そこで、本発明の目的とするところは、樹脂液を木質材料の表面から１ｍｍ以上含浸でき、比較的簡単な装置で量産可能で、しかも硬化処理後にも寸法が安定している木質材料の表面硬化方法を提供することにある。
【課題を解決するための手段】
【００１９】
上記の目的を達成するために、本発明の請求項１に記載の木質材料（１）の表面硬化方法は、木質材料（１）の一面を、６０〜８０℃に加熱した熱硬化性樹脂（２）に通常の雰囲気下で所定時間浸漬し、熱硬化性樹脂（２）を木質材料（１）の表面から１ｍｍ以上の深さ領域に含浸させる浸漬工程（２００）と、熱硬化性樹脂（２）に浸漬した木質材料（１）を冷却する冷却工程（３００）と、木質材料（１）に含浸した熱硬化性樹脂（２）を熱圧プレス（４）にて硬化させる熱圧工程（６００）と、を備えることを特徴とする。
【００２０】
また、請求項２に記載の木質材料（１）の表面硬化方法は、スギなど有縁壁孔が閉じている木質材料（１）の有縁壁孔を強制的に開かせる有縁壁孔開放工程と、木質材料（１）の一面を、６０〜８０℃に加熱した熱硬化性樹脂（２）に通常の雰囲気下で所定時間浸漬し、熱硬化性樹脂（２）を木質材料（１）の表面から１ｍｍ以上の深さ領域に含浸させる浸漬工程（２００）と、熱硬化性樹脂（２）に浸漬した木質材料（１）を冷却する冷却工程（３００）と、木質材料（１）に含浸した熱硬化性樹脂（２）を熱圧プレス（４）にて硬化させる熱圧工程（６００）と、を備えることを特徴とする。
【００２１】
また、請求項３に記載の木質材料（１）の表面硬化方法は、浸漬工程（２００）の前処理に木質材料（１）を６０〜８０℃に予熱する予熱工程（１００）を設け、予熱した木質材料（１）を、浸漬工程（２００）において熱硬化性樹脂（２）に浸漬することを特徴とする。
【００２２】
また、請求項４に記載の木質材料（１）の表面硬化方法は、冷却工程（３００）と熱圧工程（６００）の間に、木質材料（１）の表面に付着した余分な熱硬化性樹脂（２）を取り除く除去工程（４００）を設けたことを特徴とする。
【００２３】
また、請求項５に記載の木質材料（１）の表面硬化方法は、冷却工程（３００）と熱圧工程（６００）の間に、木質材料（１）の表面に付着した熱硬化性樹脂（２）を紫外線照射装置により固化させる表面固化工程（５００）を設けたことを特徴とする。
【００２４】
また、請求項６に記載の木質材料（１）の表面硬化方法は、熱硬化性樹脂（２）は、光重合触媒配合ラジカル重合性樹脂であることを特徴とする。
【００２５】
また、請求項７に記載の木質材料（１）の表面硬化方法は、熱硬化性樹脂（２）は、７０℃において粘度が１００ｍＰａ・Ｓ以下であるとともに、１１０℃以上で硬化する性質を有する樹脂であることを特徴とする。
【００２６】
また、請求項８に記載の木質材料（１）の表面硬化方法は、木質材料（１）の一面を、加熱により液状化した熱可塑性樹脂（５）に通常の雰囲気下で所定時間浸漬し、熱可塑性樹脂（５）を木質材料（１）の表面から１ｍｍ以上の深さ領域に含浸させる浸漬工程と、熱可塑性樹脂（５）に浸漬した木質材料（１）を冷却する冷却工程（３００）と、を備え、しかも熱可塑性樹脂（５）は、ポリアミド樹脂、テルペンフェノール樹脂、ロジン、ロジン誘導体及びポリエステルのうちいずれか一つであることを特徴とする。
【００２７】
また、請求項９に記載の木質材料（１）の表面硬化方法は、スギなど有縁壁孔が閉じている木質材料（１）の有縁壁孔を強制的に開かせる有縁壁孔開放工程（５０）と、木質材料（１）の一面を、加熱により液状化した熱可塑性樹脂（５）に通常の雰囲気下で所定時間浸漬し、熱可塑性樹脂（５）を木質材料（１）の表面から１ｍｍ以上の深さ領域に含浸させる浸漬工程と、熱可塑性樹脂（５）に浸漬した木質材料（１）を冷却する冷却工程（３００）と、を備え、しかも熱可塑性樹脂（５）は、ポリアミド樹脂、テルペンフェノール樹脂、ロジン、ロジン誘導体及びポリエステルのうちいずれか一つであることを特徴とする。
【００２８】
また、請求項１０に記載の木質材料（１）の表面硬化方法は、木質材料（１）は、無垢材又は集成材であることを特徴とする。
【００２９】
ここで、冷却工程（３００）における冷却とは、チラー等を使用して急速に冷やすことの他、自然冷却（放冷）も含むことを意味する。
【００３０】
なお、上記括弧内の記号は、図面および後述する発明を実施するための最良の形態に掲載された対応要素または対応事項を示す。
【発明の効果】
【００３１】
本発明の請求項１に記載の表面硬化方法によれば、熱硬化性樹脂を６０〜８０℃に加熱するので、熱硬化性樹脂の粘度が下がり、木質材料に含浸しやすくなる。
また、木質材料を加熱した熱硬化性樹脂に浸漬するので、木質材料が温められ、木質材料の仮導管内の空気が膨張し外部へ放出される。よって、仮導管には空気の代わりに熱硬化性樹脂がより含浸し易くなる。したがって、木質材料の一面を浸漬するだけで強度を得るために必要な量を十分含浸できる。すなわち、従来の方法では不可能であった、表面から１０ｍｍの深さまで熱硬化性樹脂を含浸可能である。加えて、浸漬工程に要する時間も短くなり、大量生産が可能である。
また、生産ラインにおいて木質材料の一面が浸るだけの熱硬化性樹脂を用意すればいいので、木質材料全体を浸漬する必要がある場合に比べて、熱硬化性樹脂の量が少なくて済む。
加えて、含浸ムラが少ないので、含浸ムラが多い場合には含浸量が少ない箇所をなくすために必要であった長時間の含浸が不要となり、含浸しやすい箇所に必要以上に含浸することもない。よって、処理時間が短くなる。その上、不要な熱硬化性樹脂の含浸もない。したがって、含浸させる熱硬化性樹脂は少量で済む。
【００３２】
また、木質材料に熱硬化性樹脂を含浸させる浸漬工程では、従来に比べ木質材料に熱硬化性樹脂が含浸しやすいので、特別な装置やその装置の複雑な操作が不要である。つまり、室温大気圧下で熱硬化性樹脂に木質材料を単純に漬けるだけでよいので、簡単な装置で量産可能で、設備投資も少なくて済み、作業員の習熟も必要ではない。
その上、熱硬化性樹脂を含浸させることで、木質材料の表面自体が硬化するので、木質材料に衝撃が加わった際に塗膜の割れは発生しない。
また、基材外部にはみ出た熱硬化性樹脂は、削り取ってしまうことも可能なので、木目がぼやけてしまうこともなく、木質材料本来の風合いを残したまま、木質材料を硬化することができる。
【００３３】
それに加え、熱硬化性樹脂に浸漬した木質材料を冷却する冷却工程を備えるので、含浸した熱硬化性樹脂の粘度が上がり、木質材料から滲み出にくくなる。
また、木質材料に含浸した熱硬化性樹脂を熱圧プレスにて硬化させる熱圧工程を備えるので、木質材料を圧縮する必要がなく、一連の硬化処理後に木質材料が吸湿したとしてもスプリングバックは生じない。よって、硬化処理後の寸法変化はない。
【００３４】
また、請求項２に記載の表面硬化方法によれば、スギなど有縁壁孔が閉じている木質材料の有縁壁孔を強制的に開かせる有縁壁孔開放工程を前処理工程として備えているので、有縁壁孔が閉じている木質材料であっても、請求項１に記載の表面硬化方法と同じ効果を得ることができる。
【００３５】
また、請求項３に記載の表面硬化方法によれば、請求項１又は２に記載の発明の作用効果に加え、浸漬工程の前処理に木質材料を６０〜８０℃に予熱する予熱工程を設け、予熱した木質材料を、浸漬工程において熱硬化性樹脂に浸漬するので、より木質材料の仮導管などの空隙に存在する空気の放出が促進され、この空隙に熱硬化性樹脂が含浸しやすくなる。したがって、含浸可能深さがより深くなり、しかも浸漬工程の時間が短くて済む。
【００３６】
また、請求項４に記載の表面硬化方法によれば、請求項１乃至３に記載の発明の作用効果に加え、冷却工程と熱圧工程の間に、木質材料の表面に付着した余分な熱硬化性樹脂を取り除く除去工程を設けたので、液垂れや木質材料内部から熱硬化性樹脂の噴き出しが起こりやすい種類の熱硬化性樹脂配合組成によって、木質材料の表面に付着した余分な熱硬化性樹脂へのゴミの付着を防止できる。よって、次工程以降の作業性が向上する。
【００３７】
また、請求項５に記載の表面硬化方法によれば、請求項１乃至４に記載の発明の作用効果に加え、冷却工程と熱圧工程の間に、木質材料の表面に付着した熱硬化性樹脂を紫外線照射装置により数秒で固化させる表面固化工程を設けたので、熱圧工程の前であっても、含浸した熱硬化性樹脂が流れ出なくなる。よって、冷却工程の後すぐに熱圧プレスできない場合であっても、木質材料の積み重ねての保管が可能となる。
【００３８】
また、請求項６に記載の表面硬化方法によれば、請求項５に記載の発明の作用効果に加え、熱硬化性樹脂は、光重合触媒配合ラジカル重合性樹脂であるので、紫外線を照射することで、ラジカル重合により木質材料表面の熱硬化性樹脂を急速に固化させることができる。
【００３９】
また、請求項７に記載の表面硬化方法によれば、請求項１乃至６に記載の発明の作用効果に加え、熱硬化性樹脂は、７０℃において粘度が１００ｍＰａ・Ｓ以下であるとともに、１１０℃以上で硬化する性質を有する樹脂であるので、木質材料に含浸しやすく、含浸した熱硬化性樹脂を熱圧プレスで硬化させることができる。
【００４０】
また、請求項８に記載の表面硬化方法によれば、加熱により液状化した熱可塑性樹脂に浸漬するので、木質材料が温められ、木質材料の仮導管内の空気が膨張し外部へ放出される。よって、含浸させる樹脂が熱可塑性樹脂であっても仮導管に含浸しやすい。したがって、木質材料の一面を浸漬するだけで強度を得るために必要な量を十分含浸できる。すなわち、従来の方法では不可能であった、表面から１０ｍｍの深さまで熱可塑性樹脂を含浸可能である。
加えて、含浸ムラが少ないので、含浸ムラが多い場合には含浸量が少ない箇所をなくすために必要であった長時間の含浸が不要となり、含浸しやすい箇所に必要以上に含浸することもない。
【００４１】
また、木質材料に熱可塑性樹脂を含浸させる浸漬工程では、従来に比べ木質材料に熱可塑性樹脂が含浸しやすいので、特別な装置やその装置の複雑な操作が不要である。つまり、室温大気圧下で熱可塑性樹脂に木質材料を単純に漬けるだけでよいので、簡単な装置で量産可能で、設備投資も少なくて済み、作業員の習熟も必要ではない。
また、熱可塑性樹脂を含浸させるので、熱硬化性樹脂を含浸させたときには必要であった熱圧工程が不要となる。すなわち、熱可塑性樹脂は一般には常温において固体であるので、含浸させた後に冷却工程において自然冷却すれば熱可塑性樹脂は固化する。よって、冷却工程のための設備は実質不要である。
それに加え、熱可塑性樹脂は、ポリアミド樹脂、テルペンフェノール樹脂、ロジン、ロジン誘導体及びポリエステルのうちいずれか一つであるので、含浸のための粘度と、含浸し固化した後の木質材料の表面硬度は必要十分である。
【００４２】
また、請求項９に記載の表面硬化方法によれば、スギなど有縁壁孔が閉じている木質材料の有縁壁孔を強制的に開かせる有縁壁孔開放工程を前処理工程として備えているので、有縁壁孔が閉じている木質材料であっても、請求項８に記載の表面硬化方法と同じ効果を得ることができる。
【００４３】
また、請求項１０に記載の表面硬化方法によれば、請求項１乃至９に記載の発明の作用効果に加え、木質材料は無垢材又は集成材であるので、無垢材、集成材を問わず表面を硬化できる。すなわち、自然のままの木質材料である無垢材に対して、表面を硬化できる。
それに加え、集成材であっても表面を硬化できる。均一な強度である集成材に適用できるということは、強度向上後も強度は均一である。また、集成材は間伐材の有効活用でもあるので、その有効活用の幅が広くなる。
【００４４】
なお、本発明の木質材料の表面硬化方法のように、木質材料の一面を、６０〜８０℃に加熱した熱硬化性樹脂に通常の雰囲気下で所定時間浸漬し、熱硬化性樹脂を木質材料の表面から１ｍｍ以上の深さ領域に含浸させた後、冷却し、さらに熱硬化性樹脂を熱圧プレスにて硬化させる方法は、上述した特許文献１乃至９には全く記載されていない。
【発明を実施するための最良の形態】
【００４５】
（第一実施形態）
図１乃至図５を参照して、本発明の第一実施形態に係る木質材料１の表面硬化方法を説明する。図１は、本発明の第一実施形態に係る木質材料１の表面硬化方法の製造工程を示す図である。
【００４６】
本発明の第一実施形態に係る木質材料１の表面硬化方法は、床材を製造するものであり、図１に示すように、予熱工程１００、浸漬工程２００、冷却工程３００、除去工程４００、表面固化工程５００、熱圧工程６００によって行われ、これによって、木質材料１の表面が硬化される。
【００４７】
木質材料１としては、図２に示すように、有縁壁孔が完全に閉じてはいない木質材料１、例えば、ラジアータパインを用意した。
このラジアータパインは、ニュージーランドやチリにて多く産する、近年注目されている針葉樹であり、密度は４５０〜５５０ｋｇ／ｍ3である。生育の早い地域では平均年輪幅が広く、密度の低い早材部分の割合が相対的に多くなり密度は４５０ｋｇ／ｍ3程度となり、生育の遅い地域では平均年輪幅が狭く、密度の低い早材部分の割合が相対的に少なくなり密度は５５０ｋｇ／ｍ3程度となる。また、同じ材の中でも早材部分は晩材部分に比較して密度が低い。
このような針葉樹は、広葉樹より軟質な場合が多く、樹種、平均年輪幅、早材と晩材などによっても密度に差が生じる。
【００４８】
以下、それぞれの工程を説明する。
【００４９】
まず、９１０ｍｍ×１０６ｍｍ、厚さ１２．５ｍｍの床材用無垢材であるラジアータパイン製材品（木質材料１）を準備し、予熱工程１００において、熱風乾燥機（図示しない）に木質材料１を入れ、木質材料１が７０℃になるまで予熱する。
この予熱工程１００によって、木質材料１の仮導管に存在する空気を膨張することによって、仮導管中の空気を木質材料１外へ放出する。
【００５０】
次に、浸漬工程２００では、図３に示すように、まず木質材料１を浸漬可能な大きさのバット３に熱硬化性樹脂２を入れ、熱硬化性樹脂２を７０℃に加熱する。
この熱硬化性樹脂２は、紫外線、電子線等の照射下でラジカル重合（光重合）により硬化する光重合触媒配合のラジカル硬化型の樹脂であり、７０℃において粘度が１００ｍＰａ・Ｓ以下であるとともに、１１０℃以上で硬化する性質を有する樹脂を使用した。ここで使用されるラジカル重合性樹脂としては、例えば、ポリエステル，アクリル，メタクリル，ビニルエステル，ポリスチレンなどがあげられ、有機溶剤が含有されていないものが望ましい。この熱硬化性樹脂２には、７０℃では活性化せず、約１１０℃以上で活性化する潜在性硬化剤を０．２〜１％重量加えているので、７０℃以下において熱硬化性樹脂２は安定している。
【００５１】
そして木質材料１の面のうち、熱硬化性樹脂２を含浸させる必要のある一面を下にして、連続移動式金網を有するコンベアベルト（図示しない）に載置する。そのベルトコンベア（図示しない）にて、木質材料１の下にした一面のみを加熱した熱硬化性樹脂２に通常の雰囲気下（いわゆる、室温大気圧下）で５〜１０分浸漬することで熱硬化性樹脂２を木質材料１の表面から１ｍｍ以上の深さ領域に含浸させる。なお、ベルトコンベアを使用することなく木質材料１をバット３内の熱硬化性樹脂２に直接浮かべるようにしてもよい。
ここで、本実施形態において製造されるものは主として床材であるので、硬度向上の必要のある一面だけ含浸させればよい。もちろん、硬さが必要である階段踏み板等へも適応できる。
【００５２】
この浸漬工程２００において、先の予熱工程１００で空気が排出された木質材料１の仮導管などの空隙に、加熱されて粘度が下がった熱硬化性樹脂２が含浸する。
【００５３】
ここで、浸漬工程２００を経た木質材料１には、図４に示すように、含浸部分１ａと表面層１ｂが形成される。含浸部分１ａは文字通り熱硬化性樹脂２が、木質材料１の仮導管に含浸した部分である。また、表面層１ｂは、木質材料１の表面に付着した、又は木質材料１の仮導管から噴き出た熱硬化性樹脂２であり、後の熱圧工程６００を経ると、一連の工程前の木質材料１の厚さに比べ、表面層１ｂの分だけ木質材料１は厚くなる。
【００５４】
次に、冷却工程３００では、バット３から熱硬化性樹脂２に浸漬した木質材料１を引き上げた後、ベルトコンベア（図示しない）で次工程の装置に移動するまでの約３０秒間、自然冷却する。
前工程の浸漬工程２００では約７０℃であった木質材料１の表面温度は、この冷却工程３００により、約５０℃まで下がる。
【００５５】
次に、除去工程４００では、液垂れや木質材料内部から熱硬化性樹脂の噴き出しが起こりやすい種類の熱硬化性樹脂配合組成によって、ロールコーター（図示しない）で木質材料１の表面に付着した余分な熱硬化性樹脂２を取り除く。これにより木質材料１の表面に付着した余分な熱硬化性樹脂２へのゴミの付着を防止できる。
【００５６】
次に、表面固化工程５００では、木質材料１の表面に存在する熱硬化性樹脂２を紫外線照射装置（図示しない）により固化させる。さらに、基材木口側も同様に固化させる。特に木口側は熱硬化性樹脂２の吹き出しが多い。これにより、熱硬化性樹脂２が木質材料１の仮導管から流れ出ることが抑えられる。
【００５７】
次に、熱圧工程６００では、図５に示すように、木質材料１に含浸した熱硬化性樹脂２を１４０℃に熱した熱圧プレス４にて硬化させる。このときの熱圧プレス４の圧力は０．７〜１．０ＭＰａ、熱圧時間は約１分である。なお、この程度の圧力では木質材料１は圧縮されず、スプリングバックは起こりえない。したがって、一連の硬化処理後の木質材料１の寸法変化は表面層１ｂ分を除いて生じない。
【００５８】
最後に、実加工、表面のサンディング（研磨）、塗装を実施して完成となる。
【００５９】
以上説明したような製造方法によれば、有縁壁孔が完全に閉じていない木質材料１であるラジアータパインにおいて、その仮導管に着目し、予熱工程１００で浸漬工程２００の前処理として木質材料１を７０℃に予熱するので、木質材料１の仮導管内などの空隙に存在する空気の放出が促進され、この空隙に熱硬化性樹脂２が含浸しやすくなる。したがって、従来よりも含浸可能深さが深くなり、しかも含浸速度も上がるので、浸漬工程２００の所要時間が短くて済む。
【００６０】
また、この製造方法によれば、浸漬工程２００において、熱硬化性樹脂２を７０℃に加熱するので、熱硬化性樹脂２の粘度が１００ｍＰａ・Ｓ以下に下がり、木質材料１に含浸しやすくなる。したがって、強度を得るために必要な量を十分含浸できる。
【００６１】
なお、本実施形態では、表面から１ｍｍの深さ領域まで含浸したところで浸漬工程２００を終了したが、それ以上深く含浸させることが不可能なわけではなく、そのまま浸漬させておくだけで、従来の方法では不可能であった表面から１０ｍｍの深さまで含浸可能である。ここで、含浸可能なのは密度の高い晩材部分だけではなく、晩材部分に比較して熱硬化性樹脂２が含浸し難い早材部分にも含浸する。加えて、浸漬工程２００に係る時間も短くなり、大量生産が可能である。
【００６２】
また、この製造方法は、予熱工程１００と浸漬工程２００を備え、熱硬化性樹脂２が従来よりも含浸しやすいので、含浸ムラが少ない。
これによって、処理時間が短くなり、含浸させる熱硬化性樹脂２は少量で済む。
また、木質材料１の一面を浸漬させるだけなので、生産ラインにおいて木質材料１の一面が浸るだけの熱硬化性樹脂２を用意すればよく、全体を浸漬する必要がある場合に比べて、熱硬化性樹脂２の量が少なくて済む。
【００６３】
また、浸漬工程２００では、特別な装置やその装置の複雑な操作が不要である。つまり、室温大気圧下で熱硬化性樹脂２に木質材料１を単純に漬けるだけでよいので、簡単な装置で量産可能で、設備投資も少なくて済み、作業員の習熟も必要ではない。また、減圧や加圧を行わないので、この工程における消費電力は少ない。
【００６４】
加えて、この製造方法では、冷却工程３００において含浸工程の後に木質材料１を自然冷却するので、含浸した熱硬化性樹脂２の粘度が上がり、早材部分であっても、含浸した熱硬化性樹脂２が木質材料１から出にくくなる。
【００６５】
また、この製造方法では、除去工程４００において木質材料１の表面に付着した余分な熱硬化性樹脂２を取り除くので、液垂れや木質材料１内部から熱硬化性樹脂２の噴き出しが起こりやすい種類の熱硬化性樹脂配合組成によって、木質材料１の表面に付着した余分な熱硬化性樹脂２へのゴミの付着を防止できる。よって、次工程以降の作業性が向上する。
【００６６】
その上、この製造方法では、熱硬化性樹脂２は光重合触媒配合ラジカル重合性樹脂であるので、表面固化工程５００において紫外線照射装置（図示しない）を使用することで、木質材料１の表面に付着した熱硬化性樹脂２をラジカル重合によって固化可能である。したがって、熱圧工程６００の前であっても、熱硬化性樹脂２が木質材料１から流れ出なくなる。よって、木質材料１の指触性が向上する。ゆえに、冷却工程３００の後すぐに熱圧工程６００を行えない場合であっても、木質材料１の積み重ねての保管が可能となる。
【００６７】
また、この製造方法では、熱圧工程６００において木質材料１に含浸した熱硬化性樹脂２を熱圧プレス４にて硬化させるので、一連の硬化処理の中で木質材料１を圧縮せずに済む。すなわち、１１０℃以上の熱と、０．７〜１．０ＭＰａの接着に用いる程度の低い圧力で熱硬化性樹脂２は硬化するので、一連の硬化処理後に木質材料１が吸湿したとしてもスプリングバックは生じない。よって、硬化処理後の木質材料１の寸法変化はない。
【００６８】
また、この製造方法では、予熱工程１００から熱圧工程６００まで、連続作業化が可能であるので、生産性が極めて良好である。
【００６９】
また、熱硬化性樹脂２を含浸させることで、木質材料１の含浸部分１ａ自体が硬化するので、木質材料１に衝撃が加わった際に、後に塗装する塗膜の目割れは発生しない。
また、木質材料１の含浸部分１ａ自体が硬化するので、表面層１ｂを薄くしたり、あるいは表面層１ｂをサンディングで全て削り取ってしまうことが可能である。よって、木質材料１を硬化しても木目がぼやけてしまうことがなく、木質材料１本来の風合いは残る。
【００７０】
また、７０℃以下では活性化しない硬化剤を混入しているので、７０℃以下ではポットライフが長くなり、バット３で加熱している熱硬化性樹脂２の使いまわしが可能であり、経済的である。
【００７１】
（第二実施形態）
次に図６を参照して、本発明の第二実施形態に係る木質材料１の表面硬化方法を説明する。図６は、本発明の第二実施形態に係る木質材料１の表面硬化方法の製造工程を示す図である。なお、第一実施形態と同一部分には同一符号を付した。
【００７２】
本実施形態においては、スギなど有縁壁孔が閉じている木質材料１を用意した。スギなど有縁壁孔が閉じている木質材料１については、その有縁壁孔を強制的に開かせる有縁壁孔開口工程５０を前処理として行う。有縁壁孔開口工程５０で行われる処理としては、例えば、マイクロ波を照射して有縁壁孔を開放させるマイクロ波加熱法や、レーザーを照射するレーザーインサイジング法や、蒸気をあてる蒸気加熱処理法がある。その他、酸素処理法、超臨界二酸化炭素処理法や、圧縮処理法などによって有縁壁孔を開放させることができる。
【００７３】
このように有縁壁孔開口工程５０が施された木質材料１に対しては、その後、予熱工程１００、浸漬工程２００、冷却工程３００、除去工程４００、表面固化工程５００、熱圧工程６００が施され、木質材料１の表面が硬化される。この予熱工程１００から熱圧工程６００までの各工程は、第一実施形態と全く同じ作業内容である。
【００７４】
よって、有縁壁孔が閉じている木質材料１であっても、有縁壁孔が完全に閉じてはいない木質材料１と同様に、木質材料１の表面を硬化できる。
【００７５】
（第三実施形態）
次に、本発明の第三実施形態に係る木質材料１の表面硬化方法を説明する。なお、第一、第二実施形態と同一部分には同一符号を付した。
【００７６】
本実施形態においては、第一、第二実施形態とは違い、熱硬化性樹脂２ではなく、熱可塑性樹脂５を木質材料１に含浸させるものである。
ここで、木質材料１としては、有縁壁孔が完全には閉じていない木質材料１であるラジアータパインを用意した。
【００７７】
以下、それぞれの工程を説明する。
【００７８】
まず、浸漬工程を行う。図３に示すように、この工程では、木質材料１を浸漬可能な大きさのバット３に熱可塑性樹脂５であるポリアミド樹脂（これにかえてテルペンフェノール樹脂、ロジン、ロジン誘導体及びポリエステルのうちいずれか一つであってもよい）を入れ、熱可塑性樹脂５を約１６０℃に加熱する。
前記熱可塑性樹脂５は、常温では固体だが、１６０℃に加熱されると仮導管に含浸可能な粘度の液状となる。
【００７９】
実際の浸漬作業自体は、第一、第二実施形態と同様であり、通常の雰囲気下で熱可塑性樹脂５が木質材料１の表面から１ｍｍ以上の深さ領域に含浸するまで、所定時間浸漬し、その後木質材料１を液状の熱可塑性樹脂５から引き上げる。
【００８０】
次に、冷却工程３００にて、熱可塑性樹脂５に浸漬した木質材料１を自然冷却する。ただし、この冷却工程３００はわざわざ設けるものではなく、ベルトコンベア（図示しない）で木質材料１が運ばれているうちに常温にて自然冷却されるものである。
このバット３から引き上げられた数分のうちに木質材料１の表面温度は下がる。すなわち、木質材料１の仮導管から熱可塑性樹脂５が流れ出なくなるほどに、含浸した熱可塑性樹脂５の粘度は高くなり、その後、熱可塑性樹脂５は完全に固化する。なお前述の通り、熱可塑性樹脂５は常温にて固化する。
【００８１】
以上説明したような製造方法によれば、１６０℃に加熱して液状となった熱可塑性樹脂５に浸漬するので、木質材料１が温められ、木質材料１の仮導管内の空気が膨張し外部へ放出される。よって、含浸させる樹脂が熱可塑性樹脂５であっても仮導管に含浸しやすい。
また、熱可塑性樹脂を含浸させるので、熱硬化性樹脂２を含浸させたときには必要であった固化のための熱圧工程６００が不要となる。よって、より少ない設備で量産できる。
【００８２】
本発明の第一実施形態及び第二実施形態の予熱工程１００において、木質材料１を予熱する温度は７０℃としたが、これに限られるものではなく、６０〜８０℃でよい。この工程で、予熱して木質材料１の有縁壁孔に存在する空気を排出しておくことが望ましいが、次工程の浸漬工程２００において、加熱された熱硬化性樹脂２に浸漬した木質材料１が温まり、有縁壁孔の空気が排出されるまで、浸漬工程２００に時間をかければ予熱工程１００は必ずしも必要ではない。熱風乾燥機（図示しない）を所有していない場合や、熱風乾燥機（図示しない）を他の製品での作業で優先的に使用する場合には、予熱工程１００は省略することができる。
ただし、予熱工程１００を省略した場合には、浸漬工程２００での木質材料１の表面温度は５０℃程度であり、温度が低い分、有縁壁孔内の空気の抜けが悪くなり、熱硬化性樹脂２が木質材料１に含浸し難くなる。この場合、その後の冷却工程３００での木質材料１の表面温度は４０℃程となる。
【００８３】
また、浸漬工程２００で加熱する熱硬化性樹脂２の温度は、７０℃に限られるものではなく、６０〜８０℃でよい。ここで、８０℃とした場合には、木質材料１中の空気の脱気は一層促進され、熱硬化性樹脂２の含浸も促進される。そうすることで、熱圧プレス４もマイクロ波を用いた連続プレスでの製造が可能となり、大量生産が一層容易となる。
【００８４】
また、冷却工程３００は、自然冷却としたがこれに限られるものではなく、より早く冷却するためにチラー等で急速冷却してもよい。
【００８５】
その他、除去工程４００ではロールコーターで余分な熱硬化性樹脂２を拭ったが、これに限られるものではなく、例えば、リバースロールやスポンジロールなど他の手段を用いて表面の余分な熱硬化性樹脂２を拭ってもよい。
【００８６】
また、除去工程４００は必ずしも必要ではない。液垂れや熱硬化性樹脂２の噴き出しが起こりにくく、浸漬工程２００の後でも表面にゴミが付着しにくい種類の熱硬化性樹脂配合組成によっては、除去工程４００を省略することができる。
【００８７】
また、表面固化工程５００は必ずしも必要ではない。熱圧工程６００まで一気に連続して作業できれば、処理途中の木質材料１を積み重ねて保管する必要はなく、表面固化工程５００を省略することができる。熱圧工程６００後にはべたつくことなく保管できるからである。
若しくは、浸漬工程２００において熱硬化性樹脂２に過酸化物，アゾイソブチロニトリルなどの硬化剤を配合しておくことで表面層１ｂを固化させ、表面固化工程５００を省略することもできる。あるいは、浸漬工程２００において熱硬化性樹脂２に過酸化物などの硬化剤を配合しておくことで表面層１ｂを固化させ、さらに表面固化工程５００を設けることも可能である。
【００８８】
また、本発明の第一実施形態及び第二実施形態では、熱硬化性樹脂２として、７０℃において粘度が１００ｍＰａ・Ｓ以下であるとともに、１１０℃以上で硬化する性質を有するラジカル重合性樹脂を使用したが、ラジカル重合性樹脂でなくても７０℃において粘度が１００ｍＰａ・Ｓ以下であるとともに、１１０℃以上で硬化する性質を有する樹脂や、７０℃において粘度が１００ｍＰａ・Ｓ以下であるとともに、１１０℃以上で硬化する性質を有するという条件を満たしていないラジカル重合性樹脂や、あるいは、それら以外の熱硬化性樹脂（例えばエポキシ樹脂、フェノール樹脂等）、すなわち、７０℃において粘度が１００ｍＰａ・Ｓ以下であるとともに、１１０℃以上で硬化する性質を有するという条件を満たしていない熱硬化性樹脂を使用して６０〜８０℃に加熱した中に浸漬した木質材料の表面から１ｍｍ以上の深さ領域にそれら樹脂を含浸させることもできる。
【００８９】
また、含浸深さは１ｍｍとしたが、これに限られるものではなく、使用する樹種と、使用用途（必要表面硬度）によって含浸深さは１〜１０ｍｍとする。但し、含浸深さを深くするときには、浸漬工程２００に要する時間が長くなる。
ここで、含浸深さによって熱圧工程６００での熱圧時間を変える必要があり、概ね含浸深さ１ｍｍ毎に熱圧時間を１分加算しなければならない。
【００９０】
また、第三実施形態において、有縁壁孔が完全には閉じていないラジアータパインにおいて熱可塑性樹脂５を含浸させたが、これに限るものではなく、第二実施形態と同様の有縁壁孔開放工程５０を経れば、スギなど有縁壁孔が閉じている木質材料１においても、熱可塑性樹脂５を含浸させることができる。
【００９１】
また、木質材料１の使用用途は床材に限られるものではなく、柱材、土台角、ドア、階段踏板、腰壁などの壁材、家具、カウンターなどの、木質材料１を使用する建築用部材、家具材などには全て適用できる。
また、木質材料１の一面だけに表面硬化方法を施すことに限られるものではなく、用途や必要とされる強度によって、浸漬する面を変えることができる。例えば、全ての面を浸漬させることで全ての面の硬度を上げることもできる。
特に、本発明を土台角などに用いれば、土台角自体の耐久性が向上するとともに、構造材の固定用ボルトや金物の緩みを防止できるので、住宅の耐久性や寿命さえも向上させる。
【００９２】
また、実加工の後の塗装に代わってポリシング仕上げを行えば、自然な艶を得ることも可能である。また、塗装を省略してサンディング仕上げ又はポリシング仕上げのままにすると、表面層１ｂ部分を削り取っているので見た目や手触りは自然の木の感覚そのままである。それでいて、含浸部分１ａは硬化しているので、硬化処理を施していない木質材料１に比べ耐汚染性がある。
【００９３】
また、表面硬度向上のため、熱硬化性樹脂２や熱可塑性樹脂５を木質材料１に含浸させたが、他の液体を使用することで、硬度向上以外の目的にも応用できる。例えば、防腐剤や着色剤などに木質材料１を浸漬させ、それらの液体を木質材料１に含浸させることもできる。
【図面の簡単な説明】
【００９４】
【図１】本発明の第一実施形態に係る木質材料の表面硬化方法の製造工程を示す図である。
【図２】図１に示す製造工程で用いる木質材料を示す図である。
【図３】本発明の第一実施形態と第三実施形態に係る木質材料の表面硬化方法の製造工程のうち、浸漬工程を示す図である。
【図４】図１に示す製造工程の浸漬工程を経て、表面に熱硬化性樹脂が含浸した木質材料を示す図である。
【図５】図１に示す製造工程のうち、熱圧工程を示す図である。
【図６】本発明の第二実施形態に係る木質材料の表面硬化方法の製造工程を示す図である。
【符号の説明】
【００９５】
１    木質材料
１ａ  含浸部分
１ｂ  表面層
２    熱硬化性樹脂
３    バット
４    熱圧プレス
５    熱可塑性樹脂
５０    有縁壁孔開放工程
１００    予熱工程
２００    浸漬工程
３００    冷却工程
４００    除去工程
５００    表面固化工程
６００    熱圧工程
【図１】
2010069691.tif 000003
【図２】
2010069691.tif 000004
【図３】
2010069691.tif 000005
【図４】
2010069691.tif 000006
【図５】
2010069691.tif 000007
【図６】
2010069691.tif 000008